【手続補正書】
【提出日】令和3年7月30日(2021.7.30)
【手続補正１】
【補正対象書類名】特許請求の範囲
【補正対象項目名】全文
【補正方法】変更
【補正の内容】
【特許請求の範囲】
【請求項１】
抗菌性化学トラップであって、上側表面及び下側表面を特徴とするフィルムを含み、前記フィルムは、ナノ結晶セルロース（ＮＣＣ）を含む抗菌層と、ＭｇＯ、Ｍｇ（ＯＨ）２、それらの混合物、及びそれらの組合せから成る群より選択される抗菌物質粒子とを含み、前記抗菌物質粒子は、少なくとも部分的に前記フィルムに埋め込まれており、前記抗菌物質粒子は、０．５μｍ〜１０μｍのメジアン径を特徴とする、前記抗菌性化学トラップ。
【請求項２】
前記抗菌物質粒子が、以下：
少なくとも部分的にＮＣＣでコーティングされている；
少なくとも部分的に前記上側表面に露出している；及び
前記上側表面に接触する微生物が前記抗菌物質粒子の少なくとも一部に接触するように配置されている、
の少なくとも１つを特徴とする、請求項１に記載の抗菌性化学トラップ。
【請求項３】
前記フィルムが、０．５μｍ〜１０μｍの厚さを特徴とする、請求項１に記載の抗菌性化学トラップ。
【請求項４】
前記フィルムが、少なくとも１種の添加剤を含む、請求項１に記載の抗菌性化学トラップ。
【請求項５】
ＮＣＣを含むがＭｇＯ又はＭｇ（ＯＨ）２を含まない下側ＮＣＣ層を含み、前記下側ＮＣＣ層は前記下側表面に接触している、請求項１に記載の抗菌性化学トラップ。
【請求項６】
前記下側ＮＣＣ層が、少なくとも１種の添加剤を含む、請求項５に記載の抗菌性化学トラップ。
【請求項７】
ＮＣＣを含むがＭｇＯ又はＭｇ（ＯＨ）２を含まない上側ＮＣＣ層を含み、前記上側ＮＣＣ層は前記上側表面に接触している、請求項１に記載の抗菌性化学トラップ。
【請求項８】
前記フィルムが、１重量％〜５０重量％の前記抗菌物質を含む、請求項１に記載の抗菌性化学トラップ。
【請求項９】
基材をさらに含み、前記フィルムの前記下側表面が前記基材と接触するように配置されている、請求項１に記載の抗菌性化学トラップ。
【請求項１０】
前記基材が、以下：
カチオン性でない；
ガラス、ポリマー、ハイブリッド材料、生体材料、誘電材料、繊維、紙、板紙、金属表面、セメント、コンクリート、プラスター、木材、食品表面、及び上記の任意の組合せから成る群より選択される；及び
少なくとも１つの表面を含み、前記表面と、前記フィルムの前記下側表面との結びつきが誘導、容認、又は加速されるように前処理されている、
の少なくとも１つを特徴とする、請求項９に記載の抗菌性化学トラップ。
【請求項１１】
抗菌性物品の生産方法であって：
基材上に第１の懸濁液を分散させ、前記第１の懸濁液は、ナノ結晶セルロース（ＮＣＣ）と、ＭｇＯ、Ｍｇ（ＯＨ）２、それらの混合物、及びそれらの組合せの粒子から成る群より選択される抗菌物質とを含み、前記粒子は、０．５μｍ〜１０μｍのメジアン径を特徴とし、これにより、上側表面及び下側表面を含む抗菌層を生産し、前記抗菌物質は、少なくとも部分的に前記抗菌層内に埋め込まれており；そして
前記抗菌層を乾燥させる、
ことを含む、前記方法。
【請求項１２】
前記分散段階が、以下:
前記第１の懸濁液を、カチオン性でない基材上に分散させる;
前記第１の懸濁液を、ガラス、ポリマー、ハイブリッド材料、生体材料、誘電材料、繊維、紙、板紙、金属表面、セメント、コンクリート、プラスター、木材、食品表面、及び上記の任意の組合せから成る群より選択される基材上に分散させる;
前記基材を前処理した後、前記第１の懸濁液を前記基材の前記表面に分散させる;及び
添加剤を含む第１の懸濁液を分散させる、
の少なくとも１つを含む、請求項１１に記載の方法。
【請求項１３】
前記抗菌物質を、前記抗菌層と前記基材とのあいだに分散させる段階を含まない、請求項１１に記載の方法。
【請求項１４】
前記第１の懸濁液が、以下：
０．１％〜１５％（重量／体積）のＮＣＣを含む；及び
前記抗菌物質及びＮＣＣを１０：１００〜４０：１００（重量／重量）の比で含む、
の少なくとも１つを特徴とする、請求項１１に記載の方法。
【請求項１５】
前記分散段階が、厚さ０．５μｍ〜１０μｍの抗菌層が生じるように前記第１の懸濁液を分散させることを含む、請求項１１に記載の方法。
【請求項１６】
ナノ結晶セルロース（ＮＣＣ）を含むがＭｇＯ又はＭｇ（ＯＨ）２を含まない第２の懸濁液を前記基材上に分散させ、これにより、ＮＣＣ層を生産し；そして
ＮＣＣ層を乾燥させる；
ことを含み、前記第１の懸濁液を分散させる前記段階は、前記第１の懸濁液を前記ＮＣＣ層上に分散させることを含む、請求項１１に記載の方法。
【請求項１７】
前記第１の懸濁液を分散させる前記段階が、前記ＮＣＣ層を乾燥させる前記段階に続いて行われる、請求項１６に記載の方法。
【請求項１８】
前記第１の懸濁液及び前記第２の懸濁液の少なくとも一方が、０．１％〜３％（重量／体積）のＮＣＣを含む、請求項１６に記載の方法。
【請求項１９】
微生物集団の制御方法であって：
上側表面及び下側表面を特徴とするフィルムを含む抗菌性化学トラップを得、前記フィルムは、ナノ結晶セルロース（ＮＣＣ）と、ＭｇＯ、Ｍｇ（ＯＨ）２、それらの混合物、及びそれらの組合せから成る群より選択される抗菌物質の粒子とを含む抗菌層を含み、前記粒子は、０．５μｍ〜１０μｍのメジアン径を特徴とし、少なくとも部分的に前記フィルム内に埋め込まれている；そして
微生物集団を前記抗菌性化学トラップの前記上側表面に暴露し、これにより、前記抗菌物質に起因する抗菌活性に前記微生物を暴露する、
ことを含む、前記方法。
【請求項２０】
前記暴露する段階が、前記抗菌層を、前記上側表面が微生物に接触可能な位置に置くことを含む、請求項１９に記載の方法。 
【手続補正２】
【補正対象書類名】明細書
【補正対象項目名】０１４７
【補正方法】変更
【補正の内容】
【０１４７】
[0149]理論に拘束されるものではないが、ＮＣＣでコーティングされたＭｇＯ／ＮＣＣフィルムの継続的抗菌活性に関し、２つの合理的な推測が成り立つと思われる。可能性の１つは、ＮＣＣコーティングはフィルム表面上で細菌の栄養源を提供し、細菌は、ＮＣＣの上側層を消費した後、ＮＣＣ層の消費によって露出したＭｇＯと接触したときに死滅するということである。他の可能性は、上側層は露出ＭｇＯを完全には覆っておらず、観察される抗菌活性は、残存する露出ＭｇＯに起因するということである。いずれの場合も、結果は、ＭｇＯ／ＮＣＣフィルムの抗菌活性は、フィルム内のＭｇＯのすべてがフィルム表面上に露出されることを必要としないことを示している。
本願は以下の発明を包含する。
［項目１］  抗菌性化学トラップであって、上側表面及び下側表面を特徴とするフィルムを含み、前記フィルムは、ナノ結晶セルロース（ＮＣＣ）を含む抗菌層と、ＭｇＯ、Ｍｇ（ＯＨ）２、それらの混合物、及びそれらの組合せから成る群より選択される抗菌物質粒子とを含み、前記粒子は、少なくとも部分的に前記フィルム内に埋め込まれている、前記抗菌性化学トラップ。
［項目２］  前記抗菌物質粒子が、少なくとも部分的にＮＣＣでコーティングされている、項目１に記載の抗菌性化学トラップ。
［項目３］  前記抗菌物質粒子が、少なくとも部分的に前記上側表面に露出している、項目１に記載の抗菌性化学トラップ。
［項目４］  前記粒子の少なくとも一部が、前記上側表面に接触する微生物が前記粒子に接触するように配置されている、項目１に記載の抗菌性化学トラップ。
［項目５］  前記フィルムが、０．５μｍ〜１０μｍの厚さを特徴とする、項目１に記載の抗菌性化学トラップ。
［項目６］  前記抗菌物質がナノ粒子を含む、項目１に記載の抗菌性化学トラップ。
［項目７］  前記抗菌物質が、０．５μｍ〜１０μｍのメジアン径を特徴とする粒子を含む、項目１に記載の抗菌性化学トラップ。
［項目８］  前記フィルムが、少なくとも１種の添加剤を含む、項目１に記載の抗菌性化学トラップ。
［項目９］  前記添加剤が、ポリマー、可塑剤、着色剤、酸化防止剤、防腐剤、及び不活性充填剤から成る群より選択される、項目８に記載の抗菌性化学トラップ。
［項目１０］  前記下側表面と接触しているＮＣＣ層を含み、前記ＮＣＣ層は、ＮＣＣを含むがＭｇＯ又はＭｇ（ＯＨ）２を含まない、項目１に記載の抗菌性化学トラップ。
［項目１１］  前記ＮＣＣ層が、少なくとも１種の添加剤を含む、項目１０に記載の抗菌性化学トラップ。
［項目１２］  前記少なくとも１種の添加剤が、ポリマー、可塑剤、着色剤、酸化防止剤、防腐剤、及び不活性充填剤から成る群より選択される、項目１１に記載の抗菌性化学トラップ。
［項目１３］  前記上側表面と接触している薄い上側ＮＣＣ層を含み、前記薄い上側ＮＣＣ層は、ＮＣＣを含むがＭｇＯ又はＭｇ（ＯＨ）２を含まない、項目１に記載の抗菌性化学トラップ。
［項目１４］  前記フィルムが、１重量％〜５０重量％の前記抗菌物質を含む、項目１に記載の抗菌性化学トラップ。
［項目１５］  前記フィルムが、１０重量％〜２０重量％の前記抗菌物質を含む、項目１４に記載の抗菌性化学トラップ。
［項目１６］  微生物集団の制御方法であって：
項目１〜１５のいずれか１項に記載の抗菌性化学トラップを得；そして、
微生物集団を前記抗菌性化学トラップの上側表面に暴露し、これにより、抗菌物質に起因する抗菌活性に前記微生物を暴露する、
ことを含む、前記方法。
［項目１７］  前記方法が、大腸菌、黄色ブドウ球菌、緑膿菌、サルモネラ属菌、及びリステリア属菌から成る群より選択される少なくとも１種の微生物の集団を制御することを含む、項目１６に記載の方法。
［項目１８］  抗菌性物品の生産方法であって：
基材上に第１の懸濁液を分散させ、ここで、前記第１の懸濁液は、ナノ結晶セルロース（ＮＣＣ）と、ＭｇＯ、Ｍｇ（ＯＨ）２、それらの混合物、及びそれらの組合せから成る群より選択される抗菌物質とを含み、これにより、上側表面及び下側表面を含む抗菌層を生産し、前記抗菌物質は、少なくとも部分的に前記抗菌層内に埋め込まれており；そして、
前記抗菌層を乾燥させる、
ことを含む、前記方法。
［項目１９］  前記第１の懸濁液が、少なくとも１種の添加剤を含む、項目１８に記載の方法。
［項目２０］  前記添加剤が、ポリマー、可塑剤、着色剤、酸化防止剤、防腐剤、及び不活性充填剤から成る群より選択される、項目１９に記載の方法。
［項目２１］  ナノ結晶セルロース（ＮＣＣ）を含むがＭｇＯ又はＭｇ（ＯＨ）２を含まない第２の懸濁液を前記基材上に分散させ、これによりＮＣＣ層を生産し；そして、
前記ＮＣＣ層を乾燥させる、
ことを含み、ここで、前記第１の懸濁液を分散させる段階は、前記第１の懸濁液を前記ＮＣＣ層上に分散させることを含む、項目１８に記載の方法。
［項目２２］  前記第１の懸濁液及び前記第２の懸濁液の少なくとも一方が、少なくとも１種の添加剤を含む、項目２１に記載の方法。
［項目２３］  前記第１の懸濁液を分散させる段階が、前記ＮＣＣ層の乾燥段階に続いて実施される、項目２１に記載の方法。
［項目２４］  ＮＣＣを含むがＭｇＯ又はＭｇ（ＯＨ）２を含まない薄い上側ＮＣＣ層を、前記上側表面上に分散させることを含む、項目１８に記載の方法。
［項目２５］  前記基材がカチオン性でない、項目１８に記載の方法。
［項目２６］  前記抗菌物質がナノ粒子の形態である、項目１８に記載の方法。
［項目２７］  前記抗菌物質が、１〜１０μｍのメジアン径を有する粒子を含む、項目１８に記載の方法。
［項目２８］  前記第１の懸濁液が、０．１％〜１５％（重量／体積）のＮＣＣを含む、項目１８に記載の方法。
［項目２９］  前記第１の懸濁液及び前記第２の懸濁液の少なくとも一方が、０．１％〜３％（重量／体積）のＮＣＣを含む、項目２１に記載の方法。
［項目３０］  前記第１の懸濁液が、前記抗菌物質及びＮＣＣを１０：１００〜４０：１００（重量／重量）の比で含む、項目１８に記載の方法。
［項目３１］  前記第１の懸濁液が、１％〜２％のＮＣＣ（重量／体積）を含み、前記抗菌物質及び前記ＮＣＣが１０：１００〜２０：１００（重量／重量）の比にある、項目１８に記載の方法。
［項目３２］  前記第１の懸濁液を分散させる段階の前に、前記基材を前処理することを含む、項目１８に記載の方法。
［項目３３］  前記抗菌物質が、前記抗菌層と前記基材との間にない、項目１８に記載の方法。
［項目３４］  前記基材が、ガラス、ポリマー、ハイブリッド材料、生体材料、誘電材料、繊維、紙、板紙、金属表面、セメント、コンクリート、プラスター、木材、食品表面、及び上記の任意の組合せから成る群より選択される、項目１８に記載の方法。
［項目３５］  前記分散段階が、厚さ０．５〜１０μｍの抗菌層が生じるように前記第１の懸濁液を分散させることを含む、項目１８に記載の方法。
［項目３６］  基材へ抗菌性化学トラップを施用する方法であって：
前記基材上に第１の懸濁液を分散させ、ここで、前記第１の懸濁液は、ナノ結晶セルロース（ＮＣＣ）と、ＭｇＯ、Ｍｇ（ＯＨ）２、それらの混合物、及びそれらの組合せから成る群より選択される抗菌物質とを含み、これにより、抗菌層を含む抗菌性化学トラップを生産し；そして、
前記抗菌層を乾燥させる、
ことを含む、前記方法。
［項目３７］  前記分散段階の前に：
前記基材上に、ＮＣＣを含むがＭｇＯ又はＭｇ（ＯＨ）２を含まない第２の懸濁液を分散させ、これによりＮＣＣ層を生産し；そして、
前記ＮＣＣ層を乾燥させる、
ことが行われる、項目３６に記載の方法。
［項目３８］  前記抗菌物質が、ナノ粒子、マイクロ粒子、それらの混合物、及びそれらの組合せから成る群より選択される形態である、項目３６に記載の方法。
［項目３９］
前記第１の懸濁液が、少なくとも１種の添加剤を含む、項目３６に記載の方法。
［項目４０］  前記添加剤が、ポリマー、可塑剤、着色剤、酸化防止剤、防腐剤、及び不活性充填剤から成る群より選択される、項目３９に記載の方法。
［項目４１］  前記基材がカチオン性でない、項目３６に記載の方法。
［項目４２］  前記第１の懸濁液が０．１％〜１５％（重量／体積）のＮＣＣを含む、項目３６に記載の方法。
［項目４３］  前記第１の懸濁液及び前記第２の懸濁液の少なくとも一方が、０．１％〜３％（重量／体積）のＮＣＣを含む、項目３７に記載の方法。
［項目４４］  前記第１の懸濁液の少なくとも１つが、少なくとも１種の添加剤を含む、項目３７に記載の方法。
［項目４５］  前記第１の懸濁液が、前記抗菌物質及びＮＣＣを１０：１００〜２０：１００（重量／重量）の比で含む、項目３６に記載の方法。
［項目４６］  前記第１の懸濁液が、１％〜２％（重量／体積）のＮＣＣを含み、前記第１の物質及び前記ＮＣＣを１０：１００〜２０：１００（重量／体積）の比で含む、項目３６に記載の方法。
［項目４７］  前記第１の懸濁液を分散させる段階の前に、前記基材を前処理することを含む、項目３６に記載の方法。
［項目４８］  前記基材が、ガラス、ポリマー、ハイブリッド材料、生体材料、誘電材料、繊維、紙、板紙、金属表面、セメント、コンクリート、プラスター、木材、食品表面、及び上記の任意の組合せから成る群より選択される、項目３６に記載の方法。
［項目４９］  前記分散段階が、厚さ０．５〜１０μｍの抗菌層が生じるように前記第１の懸濁液を分散させることを含む、項目３６に記載の方法。
［項目５０］  前記方法が、前記抗菌物質を前記抗菌層と前記基材との間に分散させる段階を包含しない、項目３６に記載の方法。
［項目５１］  抗菌性コーティングを含む物品であって：
基材；及び
上側表面及び下側表面を特徴とする抗菌層を含むフィルムを含む抗菌性化学トラップ、
を含み、
前記抗菌性化学トラップは、ナノ結晶セルロース（ＮＣＣ）と、ＭｇＯ、Ｍｇ（ＯＨ）２、それらの混合物、及びそれらの組合せから成る群より選択され、前記フィルム内に埋め込まれている抗菌物質とを含み、前記フィルムは、前記下側表面が前記基材と接触するように前記基材の少なくとも１つの表面上に配置されている、前記物品。
［項目５２］  前記抗菌層が、少なくとも１種の添加剤を含む、項目５１に記載の物品。
［項目５３］  前記添加剤が、ポリマー、可塑剤、着色剤、酸化防止剤、防腐剤、及び不活性充填剤から成る群より選択される、項目５２に記載の物品。
［項目５４］  前記抗菌性化学トラップが、前記基材と前記抗菌層との間に配置されていてＮＣＣを含むがＭｇＯ又はＭｇ（ＯＨ）２を含まないＮＣＣ層を含む、項目５１に記載の物品。
［項目５５］  前記抗菌性化学トラップが、前記上側表面上に配置されていてＮＣＣを含むがＭｇＯ又はＭｇ（ＯＨ）２を含まない薄い上側ＮＣＣ層を含む、項目５１に記載の物品。
［項目５６］  前記基材がカチオン性でない、項目５１に記載の物品。
［項目５７］  前記抗菌物質が、ナノ粒子、マイクロ粒子、それらの混合物、及びそれらの組合せから成る群より選択される形態である、項目５１〜５６のいずれか１項に記載の物品。
［項目５８］  前記抗菌性化学トラップが、前記抗菌物質及びＮＣＣを１０：１００〜２０：１００（重量／重量）の比で含む、項目５１〜５６のいずれか１項に記載の物品。
［項目５９］  前記基材が、ガラス、ポリマー、ハイブリッド材料、生体材料、誘電材料、繊維、紙、板紙、金属表面、セメント、コンクリート、プラスター、木材、食品表面、及び上記の任意の組合せから成る群より選択される、項目５１〜５６のいずれか１項に記載の物品。
［項目６０］  前記基材が、前記表面と前記層との結び付きが誘導、容認、又は加速されるように前処理されている少なくとも１つの表面を含む、項目５１〜５６のいずれか１項に記載の物品。
［項目６１］
前記抗菌層が、０．５〜１０μｍの厚さを特徴とする、項目５１〜５６のいずれか１項に記載の物品。
［項目６２］  ＮＣＣを含む前記層が、０．５〜１０μｍの厚さを特徴とする、項目５４に記載の物品。
［項目６３］  項目１８〜２０、２４〜２８、又は３０〜３５のいずれか１項に記載の方法に従って生産される、項目５１に記載の物品。
［項目６４］  項目２１〜２３又は２９のいずれか１項に記載の方法に従って生産される、項目５４に記載の物品。
［項目６５］  布、梱包材、容器、食品を包装及び収容するための製品、壁用コーティング、加工物表面用コーティング、棚用コーティング、及び調理台用コーティングから成る群より選択される、項目５１〜５６のいずれか１項に記載の物品。
［項目６６］  抗菌性コーティングによってコーティングされている基材を含む物品であって、前記抗菌性コーティングが、項目３６〜３９のいずれか１項に記載の方法に従って前記基材に施用されている、前記物品。
［項目６７］  微生物集団の制御方法であって、項目５１〜５６のいずれか１項に記載の物品の抗菌層に微生物の集団を暴露することを含む、前記方法。
［項目６８］  微生物集団の制御方法であって：
基材上に第１の懸濁液を分散させ、ここで、前記第１の懸濁液は、ナノ結晶セルロース（ＮＣＣ）と、ＭｇＯ、Ｍｇ（ＯＨ）２、それらの混合物、及びそれらの組合せから成る群より選択される抗菌物質とを含み、これにより、上側表面及び下側表面を特徴とする抗菌層を生産し、前記抗菌物質は前記上側表面に十分近接して配置され、その結果、前記上側表面に対し作用する微生物が前記抗菌物質による抗菌活性に暴露され；
前記抗菌層を乾燥させ；そして、
前記抗菌層を、前記上側表面が微生物に接触可能な位置に置く、
ことを含む、前記方法。
［項目６９］  ナノ結晶セルロース（ＮＣＣ）を含むがＭｇＯ又はＭｇ（ＯＨ）２を含まない第２の懸濁液を前記基材上に分散させ、これによりＮＣＣ層を生産し；そして、
前記ＮＣＣ層を乾燥させる、
ことを含み、前記第１の懸濁液を分散させる段階は、前記第１の懸濁液を前記ＮＣＣ層上に分散させることを含む、項目６８に記載の方法。
［項目７０］  微生物集団を前記抗菌層に暴露する段階を含む、項目６８又は６９に記載の方法。
［項目７１］
大腸菌、黄色ブドウ球菌、緑膿菌、サルモネラ属菌、及びリステリア属菌から成る群より選択される少なくとも１種の微生物の集団を制御することを含む、項目６８又は６９に記載の方法。